СПОСОБ И УСТРОЙСТВО ДЛЯ РЕГЕНЕРАЦИИ ТВЕРДЫХ ЧАСТИЦ КАТАЛИЗАТОРА

1. Способ регенерации частиц (12) катализатора, включающий:
ввод отработанных частиц катализатора (14), содержащих металл платиновой группы и несущих отложения (16) кокса, в зону (18) выжигания;
подачу газа горения (28) с температурой, по меньшей мере, 490°С и содержанием кислорода, по меньшей мере, 0,5 мол.%, в зону выжигания;
выжигание отложений кокса, находящихся на отработанных частицах катализатора, с помощью указанного газа горения;
перемещение частиц катализатора из зоны выжигания в зону (40) галогенизации; и
оксигалогенирование частиц катализатора для рассредоточения металла платиновой группы в частицах катализатора с образованием регенерированных частиц катализатора.
2. Способ по п.1, в котором зона выжигания содержит зону (20) первоначального выжигания и зону (22) вторичного выжигания, отработанные частицы катализатора вводят в зону первоначального выжигания, а газ горения подают в зону вторичного выжигания, при этом способ дополнительно включает:
поддерживание в зоне первоначального выжигания температуры равной 473°С;
выжигание первой части отложений кокса в зоне первоначального выжигания и образование первого отходящего газа (34);
перемещение частиц отработанного катализатора в зону вторичного выжигания, в которой происходит выжигание второй части отложений кокса и образуется вторичный отходящий газ (36);
отвод первого отходящего газа из зоны первоначального выжигания;
отвод вторичного отходящего газа из зоны вторичного выжигания;
смешивание первого отходящего газа и вторичного отходящего газа с питающим потоком, содержащим кислородом (66), с образованием газа горения (62);
перемещение частиц катализатора из зоны галогенизации в зону сушки (54);
нагревание сушильного газа (56) до температуры 400-565°С;
подачу сушильного газа в зону сушки и осуществление сушки частиц катализатора; и
отвод части (76) сушильного газа для образования тракта питания кислородом для смешивания с отходящими газами.
3. Способ по п.1, в котором отходящий газ (64) образован за счет выжигания отложений кокса, при этом способ дополнительно включает:
отвод отходящего газа из зоны (18) выжигания; и
нагревание газа горения (62) посредством теплообмена с указанным отходящим газом.
4. Способ по п.1, дополнительно включающий:
перемещение частиц катализатора из зоны галогенизации в зону (54) сушки;
нагревание сушильного газа (56)до температуры 400-565°С;
подачу указанного сушильного газа в зону сушки и сушку частиц катализатора; и
отвод части (76) сушильного газа для образования газа горения (66).
5. Способ регенерации частиц (14) отработанного катализатора в регенераторе (10) с непрерывным потоком катализатора, содержащем зону (18) выжигания и зону (40) галогенизации, при этом способ включает:
ввод отработанных частиц катализатора, содержащих металл платиновой группы и несущих отложения (16) кокса, в зону (18) выжигания;
подачу первого кислородсодержащего газа (28), имеющего температуру, по меньшей мере, 490°С, в зону выжигания;
контактирование отработанных частиц катализатора с первым кислородсодержащим газом и выжигание отложений кокса;
перемещение частиц катализатора из зоны выжигания в зону галогенизации;
подачу галогенсодержащего газа (48) и второго кислородсодержащего газа (50) в зону галогенизации; и
контактирование частиц катализатора с галогенсодержащим газом и вторым кислородсодержащим газом, и оксигалогенирование частиц катализатора для рассредоточения металла платиновой группы с образованием регенерированных частиц (12) катализатора.
6. Способ по п.5, в котором отходящий газ (64) образуется при выжигании отложений кокса, при этом способ дополнительно включает:
отвод отходящего газа из зоны выжигания; и
смешивание указанного отходящего газа с третьим кислородсодержащим газом (66) с образование первого кислородсодержащего газа.
7. Способ по п.6, дополнительно включающий:
нагревание третьего кислородсодержащего газа перед его смешиванием с отходящим газом.
8. Способ по п.7, в котором регенератор с непрерывным потоком катализатора содержит зону (54) сушки, при этом способ включает:
перемещение частиц катализатора из зоны галогенизации в зону сушки;
нагревание четвертого кислородсодержащего газа (50) до температуры 400-565°С с помощью нагревателя;
подачу четвертого кислородсодержащего газа в зону сушки;
контактирование частиц катализатора с четвертым кислородсодержащим газом и сушку частиц катализатора; и
нагревание третьего кислородсодержащего газа посредством теплообмена с четвертым кислородсодержащим газом.
9. Способ по п.5, в котором первый кислородсодержащий газ имеет содержание кислорода 0,5-4,0 мол.%.
10. Регенератор (10) с непрерывным потоком катализатора для регенерации частиц (14) катализатора, в котором частицы катализатора содержат металл платиновой группы и несут на себе отложения (16) кокса, при этом указанный регенератор с непрерывным потоком катализатора содержит зону (18) выжигания и зону (40) галогенизации и содержит:
вход (26) в зону выжигания, сконфигурированный для подачи первого кислородсодержащего газа (28) с температурой, по меньшей мере, 490°С в зону выжигания;
камеру (24) зоны выжигания, сконфигурированную для контактирования частиц катализатора с первым кислородсодержащим газом и выжигания отложений кокса на частицах катализатора;
проходное отверстие (42), сконфигурированное для прохождения частиц катализатора из зоны выжигания в зону галогенизации;
вход (46) в зону галогенизации, сконфигурированный для подачи галогенсодержащего газа (48) и второго кислородсодержащего газа (50) в зону галогенизации; при этом
зона галогенизации сконфигурирована для контактирования частиц катализатора с галогенсодержащим газом и вторым кислородсодержащим газом, и оксигалогенирования частиц катализатора для рассредоточения металла платиновой группы с образованием регенерированных частиц (12) катализатора.